FR 2418081 A1 19790921 FR 7805807 A 19780223 La présente invention est relative à un matériau multicouche souple auto-scellable à froid. Elle vise en particulier au conditionnement des produits alimentaires supportant mal des températures élevées, comme par exemple le chocolat ou les produits enrobés de chocolat. Pour autoriser un tel conditionnement dans de bonnes cnndition s notamment de rapidité, l'invention propose un complexe autoscellable à froid sur ltune de ses faces, présentant en outre sur son autre face des qualités anti-adhérentes et de glissement élevées tant vis-à-vis des organes de la machine de conditionnement utilisant ce complexe que vis-à-vis de la face auto-sellable à froid de ce dernier, ceci pour autoriser une présentation de ce complexe sous forme enroulée en bobines eut son déroulement de ces bobines à vitesse élevée. A cet effet, llinvention propose un matériau multi-couche souple auto-scellable à froid caractérisé en ce qutil comporte - une feuille de support souple, - une couche dtun matériau auto-adhésif à froid, sensible à la pression, sur une face de la dite feuille, - une couche dtun vernis anti-adhérent sur autre face de la feuille. Llinvention sera mieux comprise si lton se réfère à la description ci-dessous, relative à des exemples non limitatifs de mise en oeuvre de llinvention, ain si qu'au dessin annexé qui fait partie intégrante de cette description. La figure unique montre une vue en coupe dlun exemple de matériau multi-couche selon l'invention. La référence 1 désigne-à-cette figure une feuille de support en un matériau souple par exemple à base cellulosique, tel que du papier ou de la cellulose régénérée. Sur l'une de ses faces, notamment lorsqu'elle présente en elle-même une perméabilité aux agents tels que la vapeur d'veau et ltair susceptibles d'affecter le produit à lwemballage duquel est destiné le matériau selon ltinvention ou une perméabilité aux odeurs éventuellement issues de ce produit, et notamment lorsqutelle est réalisée en papier, la feuille de support 1 comporte de préférence sur l'une au moins de ses faces une couche d1un matériau imperméable; dans Exemple illustré, la feuille 1 porte une telle couche imperméable 2 sur lune de ses faces, cette couche imperméable 2 étant par exemple constituée d'une enduction à base de matériau tel que le nitrate de cellulose, un copolymère PVC/PVDC, ou un copolymère acétate de vinyle - chlorure de vinyle ; naturellement, ces matériaux sont cités à titre d'exemple non limitatif-. La couche imperméable 2 est elle-même recouverte dune en ur1e auto-scellable, c'est-à-dire e- eme duction auto-scellable, ctest-à-dire propreà rrola sous fraction dune pression, désignée par la référence 3. L'enduction 3 es t de préférence à base de latex de caoutchouc naturel , de préférence avec des adjuvants connus en eux-memes apportant des propriétés telles que la stabilité, la cohésion, l'adhérence au support ici constitué par la couche intermédiaire 2 mas qui pourrait également être constitué par la feuille 1, la faculté d'évoluer dans la machine utilisée par la suite pour con ditionner un produit au moyen du matériau sans qutil y ait a adhé- rence sur les pièces de cette machine, et la faculté de la couche 3 d'adhérer sur elle-même sous une pression compatible avec les possibilités des machines de conditionnement existantes. Des adjuvants tels que des anti-oxydants et des anti-mousses peuvent également être ajoutés à la composition de l'enduction autoscellable 3. A titre d'exemple non limitatif, on a obtenu de bons résultats en utilisant une telle enduction cnntenant une proportion de 40 à 90% de latex par rapport aux matières sèches, en fonction du 2 procédé d'enduction employé, à raison de 2 à 5 gr par m de maté- riau multi-couche. L'application de l'enduction auto-scellable 3 peut se faire par exemple par les procédés connus hélio, flexo ou lame d'air, en milieu aqueux ; dans les cas hélio et flexo, l'enduction peut être faite soit par zone, soit en à plat total, suivant l'utilisa- tion finale du matériau multi-couche. Sur sa face opposée à sa face recevant dans exemple illustré l'enduction imperméable 2 et l'enduction auto-scellable à froid 3, le cas échéant avec intercalation d'une autre couche imperméable analogue à la couche 2 et le cas échéant après impression, la feuille 1 reçoit une enduction d'un vernis anti-adhérent désigné par la référence 4. Ce vernis anti-adhérent est destiné dune part à faciliter le glissement du matériau multi-couche contre les organes de la machine utilisés ensuite pour le conditionnement d'un produit au moyen de ce matériau, et d'autre part à autoriser l'enroulement du matériau sur lui-meme sans adhérence des spires entre elles ; le matériau anti-adhérent 4 est par conséquent tel qu'il n'adhère pas au matériau auto-adhésif 3 même sous l'action d'une pression telle que la pression spire contre spire lorsque le matériau selon ltin- vention est enroulé. L'enduction anti-adhérente 4 est par exemple à base de résinespolyamidw thermo-plastiques (point de ramollissement compris entre 95 et 1800C), ou de résinespolyamidesen mélange, avec des produits améliorant le glissant du matériau, tels que des amides grasses, des cires, etc...; l'application de cette enduction anti-adhérente et anti-bloquante peut être faite par exemple par les procédés connus hélio ou flexo, en milieu solvant. On a obtenu de bons résultats en appliquant une telle enduction anti-adhérente et anti-bloquante à raison de 1 à 3 gr par m2, ces chiffres étant donnés à titre d'exemple non limitatif, de même que les compositions ci-dessus. La composition des différentes couches du matériau multi- couche selon l'invention peut en effet varier, notamment quant à la composition de la couche auto-adhésive à froid sous ltaction d'une pression telle que 3 et quant à la composition de la couche anti-adhérente telle que 4, ces compositions étant dailleurs liées puisqu 'un but essentiel de vernis anti-adhérent 4 est d'éviter l'adhérence de la couche 3 sur la face du matériau multi-coucshe opposée à celle qui porte cette couche 3. De préférence, le vernis anti-adhérent 4 est transparent pour permettre la lecture dlimpressions éventuellement portées sur la face correspondante du support t ; naturellement, la nature et l'épaisseur des différents constituants du matériau multi-couche sont telles que celui-ci conserve une bonne souplesse. REVENDICATIONS t) Matériau multi-couche souple auto-scellable à froid, caractérisé en ce qu'il comporte - une feuille de support souple, - une couche d'un matériau auto-adhésif à froid, sensible à la pression, sur une face de la dite feuille, - une couche d'un vernis anti-adhérent sur l'autre face de la feuille. 2) Matériau selon la revendication 1, caractérisé en ce que la feuille de support est à base cellulosique. 3) Matériau selon l'une quelconque des revendications pré cédentes, caractérisé en ce que la feuille de support comporte, entre lune au moins des dites couches et sa face correspondante, une couche intermédiaire d'un matériau imperméable. 4) Matériau selon la revendication 3, caractérisé en ce que le matériau imperméable est à base d'u n matériau choisi parmi le nitrate de cellulose, un copolymère PVC/PVDC, ou un copolymère acétate de vinyle - chlorure 5) Matériau selon l'une quelconque des revendications précédentes, caractérisé en ce que la feuille de support est imprimée sur sa face correspondant au vernis et en ce que le dit vernis est transparent. 6) Matériau selon l'une quelconque des revendications précédentes, caractérisé en ce que le vernis est à hase de résinespolyamidesavec des adjuvants améliorant le glissement. 7) Matériau selon la revendication 6, caractérisé en ce que les adjuvants améliorant le glissement sont choisis parmi les amides grasses, et les cires. 8) Matériau selon l'une quelconque des revendications précédentes, caractérisé en ce que la couche de matériau auto-adhésif est à base de latex de caoutchouc naturel. 9) Matériau selon la revendication 8, caractérisé en ce 2 qu > il comporte de 2 à 5 gr par m de matériau autoadhésif compor- tant de 40 à 90 % de latex par rapport aux matières sèches. 10) Matériau selon l'une quelconque des revendications précédentes, caractérisé en ce qu'il comporte de 2 à 5 gr par m de vernis anti-adhérent.